(57)【要約】【課題】多孔層塗工液に含まれる水分が紙基材に浸透するおそれがなくて濃度ムラやドット抜けのない高品質な画像を得ることが可能な熱転写受像シートを提供する。【解決手段】基材フィルム２の一方の面側に染料受容受容層５を、他方の面側に中空粒子をバインダ樹脂にて結着した多孔層３をそれぞれ設ける。多孔層３を接着層７を介して紙基材６と貼り合わせる。【選択図】      図１
2004330442.tif 000002
【特許請求の範囲】
【請求項１】
基材フィルムの一方の面側に染料受容受容層が、他方の面側に中空粒子をバインダ樹脂に結着させた多孔層がそれぞれ設けられ、かつ前記多孔層が接着層を介して紙基材と貼り合わされていることを特徴とする熱転写受像シート。
【請求項２】
前記バインダ樹脂が水溶性樹脂であることを特徴とする請求項１に記載の熱転写受像シート。
【請求項３】
前記バインダ樹脂が平均重合度１０００以上のポリビニルアルコール樹脂であることを特徴とする請求項１に記載の熱転写受像シート。
【請求項４】
前記基材フィルムの厚さが２０μｍ以下であることを特徴とする請求項１〜３のいずれか一項に記載の熱転写受像シート。
【請求項５】
前記多孔層における前記中空粒子の含有比率が７０重量％〜９０重量％の範囲であることを特徴とする請求項１〜４のいずれか一項に記載の熱転写受像シート。
【請求項６】
前記多孔層の厚さが５μｍ〜４０μｍの範囲であることを特徴とする請求項１〜５のいずれか一項に記載の熱転写受像シート。
【請求項７】
前記接着層が押出し機により押出された樹脂であることを特徴とする請求項１〜６のいずれか一項に記載の熱転写受像シート。
【請求項８】
基材フィルムの一方の面側に染料受容受容層を、他方の面側に中空粒子をバインダ樹脂に結着させて多孔層をそれぞれ形成し、前記多孔層の乾燥後に当該多孔層を接着層を介して紙基材と貼り合わせることを特徴とする熱転写受像シートの製造方法。
【請求項９】
前記多孔層と前記紙基材とを押出し樹脂を介して貼り合わせることを特徴とする請求項８に記載の熱転写受像シートの製造方法。
【請求項１０】
前記バインダ樹脂として水溶性樹脂を使用することを特徴とする請求項８又は９に記載の熱転写受像シートの製造方法。
【請求項１１】
前記バインダ樹脂として、平均重合度１０００以上のポリビニルアルコール樹脂を使用することを特徴とする請求項８又は９に記載の熱転写受像シートの製造方法。
【請求項１２】
前記基材フィルムの厚さを２０μｍ以下とすることを特徴とする請求項８〜１１のいずれか一項に記載の熱転写受像シートの製造方法。
【請求項１３】
前記多孔層における前記中空粒子の含有比率を７０重量％〜９０重量％の範囲とすることを特徴とする請求項８〜１２のいずれか一項に記載の熱転写受像シートの製造方法。
【請求項１４】
前記多孔層の厚さを５μｍ〜４０μｍの範囲とすることを特徴とする請求項８〜１３のいずれか一項に記載の熱転写受像シートの製造方法。
【発明の詳細な説明】
【０００１】
【発明の属する技術分野】
本発明は、熱転写シートと重ね合わせて使用される熱転写受像シートに関する。
【０００２】
【従来の技術】
熱転写を利用した画像の形成方法として、記録材としての昇華性染料を紙やプラスチックフィルム等の基材シートに担持させた熱転写シートと、紙やプラスチックフィルムの一方の面に昇華性染料の受容層を設けた熱転写受像シートとを互いに重ね合わてフルカラー画像を形成する方法が知られている。この方法は昇華性染料を色材としているためドット単位で濃度階調を自由に調節でき、原稿通りのフルカラー画像を受像シート上にて表現することができる。染料によって形成された画像は非常に鮮明でかつ透明性に優れているため、中間色や階調の再現性にも優れ、銀塩写真に匹敵する高品質の画像を形成することができる。
【０００３】
昇華型熱転写方式のプリンタにおいて高画質のプリント画像を高速で受像シート上に形成するためには、その受像シートの基材上に染料染着性樹脂（染料に染まり易い性質を有する樹脂）を主成分とする染料受容層を設けることが望ましいが、受像シートの基材にコート紙やアート紙等の紙材を用いると、これらの素材の熱伝導度が比較的高いために受容層において染料を受容する感度が低くなる。
【０００４】
そこで、受像シートの基材としてポリオレフィン等の熱可塑性樹脂を主成分とし、内部に空隙を有している二軸延伸の発泡フィルムを用いることがある。このようなフィルムを基材に用いた受像シートは厚さが均一であり、柔軟性があり、セルロース繊維からなる紙等と比べて熱伝導度が小さいため、均一で濃度の高い画像が得られるという利点がある。しかし、二軸延伸フィルムを受像シートの基材に用いた場合、延伸時の残留応力がプリント時の熱で緩和され、延伸方向にフィルムが収縮する。その結果、受像シートにカールやシワが発生し、プリンタ内を受像シートが走行する際に紙詰まり等のトラブルが生じることがある。
【０００５】
こうした欠点を改善するために、比較的熱収縮率が小さい芯材や弾性率の大きい芯材に、空隙を有する二軸延伸の発泡フィルムを貼り合わせて積層したラミネートシートを受像シートの基材として用いる例もある。芯材に発泡剤が含まれた接着剤を介して非発泡プラスチックフィルムを重ね合わせ、その状態で発泡剤を発泡させて接着剤層を多孔質構造とした熱転写受像シートも存在する（特許文献１参照）。中空粒子をバインダ樹脂に混ぜた多孔層塗工液を基材シートに塗布することにより、断熱性とクッション性とを兼ね備えた多孔層を形成する技術も知られている（特許文献２参照）。
【０００６】
【特許文献１】
特開平６−２３９０４０号公報
【特許文献２】
特開２００２−２１２８９０号公報
【０００７】
【発明が解決しようとする課題】
しかしながら、空隙を有する二軸延伸フィルムは伸縮性が大きくてラミネート時のテンションの制御が難しくて生産性に劣る。製造コストも大幅に上昇する。また、紙基材に多孔層塗工液を塗布して多孔層を形成する場合、紙基材の材質やバインダ樹脂の種類によっては、塗工液の水分が紙基材に浸透して乾燥後の多孔層表面に凹凸が生じ、その影響で染料受容層の表面にも凹凸が現れて画像形成時に濃度ムラやドット抜けといった欠陥を生じさせることがある。
【０００８】
そこで、本発明は、多孔層を塗工して形成することにより発泡フィルムの貼り合わせに伴う生産上の諸問題を回避でき、しかも、多孔層塗工液に含まれる水分が紙基材に浸透するおそれがなくて濃度ムラやドット抜けのない高品質な画像を得ることが可能な熱転写受像シート及びその製造方法を提供することを目的とする。
【０００９】
【課題を解決するための手段】
本発明の熱転写受像シートは、基材フィルムの一方の面側に染料受容受容層が、他方の面側に中空粒子をバインダ樹脂にて結着した多孔層がそれぞれ設けられ、かつ前記多孔層が接着層を介して紙基材と貼り合わされることにより、上述した課題を解決する。
【００１０】
この熱転写受像シートによれば、紙基材とは別の基材フィルムの一方の面側に染料受容層を他方の面側に多孔層をそれぞれ設けており、多孔層塗工時に基材フィルムには水分が浸透しないか、又は浸透したとしても紙基材に対する浸透よりは遙かに浸透の程度が少ないので、多孔層を形成する基材の凹凸を抑えて染料受容層を高い平滑度で形成することができる。また、基材フィルムに設けられた多孔層と紙基材とを接着層を介して貼り合わせているから、多孔層の塗工液を乾燥させてから紙基材を貼り合わせれば、水分の紙基材に浸透するおそれがなく、紙基材の種類を問わず凹凸の出現を防止して染料受容層の平滑度を高く維持することができる。これにより、画像形成時において濃度ムラやドット抜けのない高品質な画像を得ることができる。
【００１１】
本発明の熱転写受像シートにおいて、基材フィルムに対する染料受容層及び多孔層の形成順序は特に問わない。染料受容層は基材フィルムの一方の面上に他の層を介することなく直接的に積層されてもよいし、基材フィルムと染料受容層との間に中間層が設けられてもよい。
【００１２】
本発明の熱転写受像シートにおいては、前記バインダ樹脂が水溶性樹脂であってもよい。水溶性樹脂は粘度が高く保水性も高いので、仮に基材フィルムが水分を吸収する性質を有していたとしても、基材フィルムに対する水分の浸透を抑えることができる。この場合、バインダー樹脂としては、ポリエステル、ポリウレタン、ポリビニルアルコール、アクリル等の汎用水系樹脂を使用することができる。
【００１３】
さらに、前記バインダ樹脂が平均重合度１０００以上のポリビニルアルコール樹脂であってもよい。このような樹脂は中空粒子との結着力が強く、中空粒子を９０重量％添加した場合でも十分な結着力が得られて多孔層の基材フィルムからの剥離が起こらないので、感度が高くてドット抜けのない高品質な熱転写受像シートを提供することができる。
【００１４】
本発明の熱転写受像シートにおいて、前記基材フィルムの厚さは２０μｍ以下であることが好ましい。基材フィルムの厚さが２０μｍを超えると、基材フィルムの物性の影響が多孔層のクッション性や断熱性による影響に比して無視できなくなり、基材フィルムの不均一性に起因して画像形成時の濃度ムラ等が生じるおそれがある。
【００１５】
また、前記多孔層における前記中空粒子の含有比率は７０重量％〜９０重量％の範囲が好ましい。７０重量％未満であれば十分な断熱性及びクッション性が得られないおそれがあり、９０重量％を超えるときは結着力が不足して多孔層の基材フィルムからの剥離が生じるおそれがある。さらに、前記多孔層の厚さは５μｍ〜４０μｍの範囲が好ましい。５μｍ未満であると十分な断熱性及びクッション性が得られないおそれがあり、他方で４０μｍを超えると断熱性が飽和に達し、コスト的に無駄が生じるおそれがある。さらに、前記接着層は押出し機により押出された樹脂であってもよい。
【００１６】
本発明の熱転写受像シートの製造方法は、基材フィルムの一方の面側に染料受容受容層を、他方の面側に中空粒子をバインダ樹脂に結着させて多孔層をそれぞれ形成し、前記多孔層の乾燥後に当該多孔層を接着層を介して紙基材と貼り合わせることにより、上述した課題を解決する。
【００１７】
この製造方法によれば、上述した本発明の熱転写受像シートを構成して、上記の通りの作用効果を奏することができる。
【００１８】
本発明の熱転写受像シートの製造方法においては、前記多孔層と前記紙基材とを押出し樹脂を介して貼り合わせてもよい。前記バインダ樹脂としては水溶性樹脂を使用することができる。また、前記バインダ樹脂として、平均重合度１０００以上のポリビニルアルコール樹脂を使用してもよい。前記基材フィルムの厚さは２０μｍ以下とすることが好ましい。前記多孔層における前記中空粒子の含有比率は７０重量％〜９０重量％の範囲とすることが好ましい。前記多孔層の厚さは５μｍ〜４０μｍの範囲とすることが好ましい。これらの態様による利点は熱転写受像シートの好ましい形態に関連して既に説明した通りである。
【００１９】
【発明の実施の形態】
図１（ｂ）は本発明の一実施形態に係る熱転写受像シート１の断面構造を示し、同（ａ）はその熱転写受像シート１の形成途中の状態を示している。なお、図１（ａ）及び（ｂ）では実際の熱転写受像シートにおける各層の厚さに関係なく、各層を便宜上一定の厚さで描いている。図１（ａ）に示すように、熱転写受像シート１は、基材フィルム２の下面側に多孔層３を、上面側に中間層４及び染料受容層５を順次形成して積層体１Ａを構成し、その積層体１Ａの多孔層３の下面に接着層７を介して紙基材６を貼り合わせてなるものである。
【００２０】
基材フィルム２は多孔層３の塗工時に水分を吸収しないか、殆ど吸収しないものが好ましく、好適にはプラスチックフィルムが使用される。ここで使用されるプラスチックフィルムとしては、例えばＰＥＴフィルム、ポリエチレン、ポリプロピレン等の各種の樹脂にて構成されたフィルムが使用できる。基材フィルム２の物性が染料受容層５に与える影響を小さくするため、基材フィルム２はなるべく薄いことが望ましい。好適には基材フィルム２の厚さを２０μｍ以下に制限する。
【００２１】
多孔層３は、中空粒子をバインダ樹脂に結着させて形成されたものである。具体的には、バインダ樹脂と中空粒子とを溶媒に溶解及び分散させた塗工液を基材フィルム２の下面側に塗工し、これを乾燥させることにより多孔層３が形成されている。多孔層３に使用する中空粒子としては、発泡粒子、非発泡粒子のいずれでもよく、例えば架橋スチレン−アクリル等の有機系中空粒子、無機中空ガラス体等が中空粒子として使用できる。発泡粒子を使用する場合には独立発泡又は連続発泡のいずれでもよい。中空粒子の空隙率は５０％以上が好ましい。空隙率が５０％に満たないと多孔層３に十分な断熱性及びクッション性を与えることができないおそれがある。また、多孔層３における中空粒子の含有比率は７０重量％〜９０重量％の範囲が好ましく、多孔層３の厚さは５μｍ〜４０μｍの範囲が好ましい。これらの理由は上述した通りである。
【００２２】
中空粒子を結着させるバインダ樹脂は耐有機溶剤の樹脂が望ましい。特にはポリビニルアルコール、ポリアクリル酸ソーダ、カルボキシメチルセルロース等の水溶性樹脂は、粘度が高く、保水性に優れるため、基材フィルム２への水分の浸透を防ぐ上で好ましい。また、水溶性樹脂の中でも、特に高分子料のポリビニルアルコールが中空粒子との結着力が強く、保水性も高いので好ましい。平均重合度１０００以上のポリビニルアルコール樹脂であればさらに好適である。
【００２３】
多孔層３の塗工は、グラビアコート、グラビアリバースコート、コンマコート、ダイコート、リップコート等の一般的な方法で行うことができる。
【００２４】
中間層４は、基材フィルム２と染料受容層５との間に介在する全ての層を指す。中間層４は単層構造又は複層構造のいずれでもよい。なお、中間層４は必要に応じて設ければよく、これを省略してもよい。
【００２５】
中間層４には、隠蔽性や白色性を付与するために、また、熱転写受像シート１全体の質感を調整するために、無機顔料として、炭酸カルシウム、タルク、カオリン、酸化チタン、酸化亜鉛その他公知の無機顔料や蛍光増白剤を含有させてもよい。それらの配合比は、樹脂固形分比１００重量部に対して１０〜２００重量部が好ましい。１０重量部よりも少ないと効果が十分に発揮されず、２００重量部を超えると分散安定性に欠け、樹脂の性能が得られないおそれがある。
【００２６】
染料受容層５は、染料によって染め易い樹脂を主成分とするワニスに、必要に応じて離型剤等の各種添加剤を加えて構成する。染料によって染め易い樹脂としては、ポリプロピレン等のポリオレフィン樹脂、ポリ塩化ビニル樹脂、ポリ塩化ビニリデン等のハロゲン化樹脂、ポリ酢酸ビニル、ポリアクリル酸エステル等のビニル系樹脂、及びその共重合体、ポリエチレンテレフタレート、ポリプチレンテレフタレート等のポリエステル樹脂、ポリスチレン系樹脂、ポリアミド系樹脂、エチレンやプロビレン等のオレフィンと他のビニル系モノマーとの共重合体、アイオノマー、セルロール誘導体の単体、又は混合物を用いることができる。これらの中でも、ポリエステル系樹脂、及びビニル系樹脂が好ましい。
【００２７】
染料受容層５には、画像形成時に熱転写シートとの熱融着を防ぐために離型剤を配合することもできる。離型剤は、シリコーンオイル、リン酸エステル系可塑剤フッ素系化合物を用いることができるが、特にはシリコーンオイルが好ましく用いられる。シリコーンオイルとしては、エポキシ変性、アルキル変性、アミノ変性、フッ素変性、フェニル変性、エポキシ・ポリエーテル変性等の変性シリコーンが好ましく用いられる。中でも、ビニル変性シリコーンオイル及びハイドロジェン変性シリコーンオイルとの反応物がよい。離型剤の添加量は染料受容層５を形成する樹脂に対して０．２〜３０重量部が好ましい。
【００２８】
染料受容層５はロールコート、バーコート、グラビアコート、グラビアリバースコート等の一般的なコート方法により形成される。染料受容層５の塗布量は０．５〜１０ｇ／ｍ２が好ましい。
【００２９】
紙基材６は熱転写受像シート１の全体に、銀塩写真に匹敵する質感や剛性感を与えるために使用される。紙基材６としては、例えば坪量７８〜４００ｇ／ｍ２、好ましくは１５０〜３００ｇ／ｍ２の上質紙又はアート紙を使用することができる。紙基材６の厚さは４０〜３００μｍの範囲が好適に用いられ、さらに好ましくは６０〜２００μｍの範囲に設定される。銀塩写真の印画紙と同等の質感を熱転写受像シート１に与えるためには、熱転写受像シート１の全体の厚さを１５０〜２５０μｍの範囲に設定するとよい。
【００３０】
接着層７は紙基材６と多孔層３とを接合できるものであれば種類を問わないが、典型的には、ウレタン系、ポリオレフィン系、ポリエステル系、アクリル系、またはエポキシ系の接着性樹脂を用いることができる。また、多孔層３と紙基材６とを接着する方法として、接着層を構成する樹脂を押出しつつその押出し樹脂を挟んで多孔層３と紙基材６とを貼り合わせるいわゆるＥＣラミネート法を用いて接着層７を形成しつつ多孔層３と紙基材６とを貼り合わせることもできる。このＥＣラミネート法にて使用される押出し樹脂としてはポリオレフィン系の汎用の樹脂が挙げられる。
【００３１】
なお、図２に示すように、紙基材６の下面に樹脂コート層８を設けることにより、紙基材６のカールを防止する保湿性を付与し、あるいは熱転写受像シート１がプリンタにて搬送される際の摩擦抵抗を低減する滑性を付与してもよい。保湿性を付与する目的を達成するためには、樹脂コート層８の材料としてポリビニルアルコール、ポリエチレングリコール等のホイールコントロールスイッチ効果を有する樹脂を利用できる。また、滑性を付与するためには、樹脂コート層８の材料として無機又は有機フィラーを分散させた樹脂を用いるとよい。さらに、樹脂コート層８にシリコーン等の滑剤、又は離型剤を添加してもよい。
【００３２】
【実施例】
以下に、本発明をその実施例によってさらに具体的に説明する。
【００３３】
（実施例１）  基材フィルムとしての厚さ６μｍのポリエステルフィルム（東レ（株）、商品名ルミラー）の一方の面に下記組成からなる中間層、染料受容層をそれぞれの乾燥後の塗布量が２．０ｇ／ｍ２、４．０ｇ／ｍ２となるようにグラビアコート法にて塗工し、これらを乾燥させて実施例１の熱転写受像シートの中間層及び染料受容層を形成した。
（１）中間層
ポリエステル樹脂（バイロン２００、東洋紡績（株）製）        １０重量部
酸化チタン（ＴＣＡ−８８８、トーケムプロダクツ製）          ２０重量部
メチルエチルケトン／トルエン＝１／１                      １２０重量部
（２）染料受容層
塩化ビニル−酢酸ビニル共重合体（電気化学工業（株）、＃１０００Ａ）  １００重量部
アミノ変性シリコーン（信越化学工業（株）、Ｘ２２−３０５０Ｃ）          ５重量部
エポキシ変性シリコーン（信越化学工業（株）、Ｘ２２−３０００Ｅ）        ５重量部
メチルエチルケトン／トルエン＝１／１                        ４００重量部
【００３４】
また、上記ポリエステルフィルムの他方の面に下記組成からなる多孔層をグラビアコート法により１０μｍ塗工し、その後、１１０°Ｃにて１分間乾燥させて多孔層を形成した。なお、多孔層における中空粒子とバインダ樹脂との含有比率は、固形分比において中空粒子：バインダ樹脂＝７：３とした。
（３）多孔層
アクリル系中空粒子（ロームアンドハース社、ローペイクＨＰ−１０５５）  １００重量部
ポリビニルアルコール１５％溶液（日本合成化学工業（株）、ＫＭ−１１：平均重合
度１０００）                                                  ７６重量部
水                                                            １０重量部
【００３５】
さらに、紙基材として、坪量１２７ｇ／ｍ２のコート紙（三菱製紙（株）製、商品名パールコート）を用意し、これに下記組成の接着層を設け、上記の中間層、染料受容層、及び多孔層が形成されたポリエステルフィルムの多孔層と紙基材とを接着層を介して貼り合わせて実施例１の熱転写受像シートを形成した。
（４）接着層
ウレタン樹脂（三井武田ケミカル（株）、タケラックＡ−９６９Ｖ）  ３０重量部
硬化剤（三井武田ケミカル（株）、タケネートＡ−５）            １０重量部
酢酸エチル                                                １２０重量部
【００３６】
（実施例２）  実施例１の多孔層と紙基材とを下記樹脂を押出し樹脂とするＥＣラミネート法により貼り合わせて実施例２の熱転写受像シートを形成した。
（５）ＥＣ樹脂
低密度ポリエチレン樹脂（三井住友ポリオレフィン（株）、スミカセン１０Ｐ）
【００３７】
（実施例３）  多孔層の厚さを４０μｍに変更した以外は実施例１と同様にして実施例３の熱転写受像シートを形成した。
【００３８】
（実施例４）  基材フィルムを厚さ１６μｍのポリエステルフィルムに変更した以外は実施例１と同様にして実施例４の熱転写受像シートを形成した。
【００３９】
（実施例５）  基材フィルムを厚さ６μｍのポリプロピレンフィルムに変更した以外は実施例１と同様にして実施例５の熱転写受像シートを形成した。
【００４０】
（実施例６）  実施例１の紙基材としてのコート紙の裏面側に、厚さ６μｍの樹脂コート層を設けたこと以外は実施例１と同様にして実施例６の熱転写受像シートを形成した。
【００４１】
（比較例１）  基材フィルムを厚さ３０μｍのポリエステルフィルムに変更した以外は実施例１と同様にして比較例１の熱転写受像シートを形成した。
【００４２】
（比較例２）  実施例１の紙基材の一方の面に実施例１の多孔層を厚さ４０μｍ形成し、その多孔層上に実施例１の中間層及び染料受容層をそれぞれの乾燥後の塗布量が４．０ｇ／ｍ２、４．０ｇ／ｍ２となるようにグラビアコート法にて塗工して比較例２の熱転写受像シートを形成した。
【００４３】
（比較例３）  比較例２の中間層の組成を下記の通り変更した以外は比較例２と同様にして比較例３の熱転写受像シートを形成した。
・中間層
ポリエステル系ウレタン（大日本インキ化学工業（株）、商品名ＡＰ−４０）  ５０重量部
ポリビニルアルコール１５％溶液、ケン化度８８％、（日本合成化学工業（株）
、ＧＬ−０５）                                                  ３３重量部
水／イソプロピルアルコール＝１／１                        ３０重量部
【００４４】
（評価方法）  次に、下記の要領で各実施例及び各比較例の熱転写受像シートを評価した。
【００４５】
（１）熱転写記録の実施方法…熱転写シートとしてソニー株式会社製の昇華転写プリンタＵＰ−Ｄ７０Ａ用転写フィルムＵＰＣ−７４０を、その熱転写シートと組み合わせて使用されるべき熱転写受像シートとして、上記実施例１〜６及び比較例１〜３の熱転写受像シートをそれぞれ使用し、熱転写シートの染料層と熱転写受像シートの染料受容層とを互いに対向させて重ね合わせ、熱転写シートをその裏面側からサーマルヘッドで加熱してＹ、Ｍ、Ｃ、及び保護層の順に熱転写記録を行った。熱転写記録の条件は次の通りである。
【００４６】
〈熱転写記録条件〉  下記の条件にてグラデーション画像を形成した。
・サーマルヘッド：ＫＹＴ−８６−１２ＭＦＷ１１（京セラ（株）製）
・発熱体平均抵抗値：２９９４Ω（オーム）
・主走査方向印字密度：３００ｄｐｉ
・副走査方向印字密度：３００ｄｐｉ
・印加電圧：１８．５Ｖ（ボルト）
・１ライン周期：５ｍｓｅｃ．
・印字開始温度：３０°Ｃ
・プリントサイズ：１００ｍｍ×１５０ｍｍ
・階調プリント：１ライン周期中に、１ライン周期を２５６等分したパルス長を持つ分割パルス数を０〜２５５個の間で変更可能なマルチパルス方式のテストプリンタを用い、各分割パルスのデューティー比を６０％に固定し、１ライン周期あたりのパルス数を１ステップでは０個、２ステップでは１７個、３ステップでは３４個といったように、０から２５５個まで１７個ずつ段階的に増加させて１ステップから１６ステップまでの１６階調を制御した。
・保護層の転写：上記と同様のテストプリンタを用い、各分割パルスのデューティー比を５０％に固定し、１ライン周期あたりのパルス数を２１０個に固定していわゆるベタプリントを行ってプリント物の全面に保護層を転写した。
【００４７】
（２）プリント濃度の評価…上記の要領で形成したプリント物を光学反射濃度計（マクベス社製、マクベスＲＤ−９１８）を用いて、ビジュアルフィルターにて最大反射濃度を測定した。最大反射濃度１．７以上を○、１．７未満を×としてそれぞれ評価した。
（３）濃度ムラの評価…上記のプリント物を目視にて観察し、濃度ムラが認められなかったものを○、濃度ムラが確認されたものを×としてそれぞれ評価した。
【００４８】
（評価結果）  上記評価の結果は表１に示す通りである。なお、プリント濃度、濃度ムラのいずれか一方にでも×があるものは総合評価も×とした。表１によれば、実施例１〜５はいずれも総合評価において○であり、本発明の熱転写受像シートの有効性が確認された。
【表１】
2004330442.tif 000003
【００４９】
【発明の効果】
以上説明したように、本発明の熱転写受像シート及びその製造方法によれば、紙基材とは別の基材フィルムの一方の面側に染料受容層を他方の面側に多孔層をそれぞれ設けており、多孔層塗工時に基材フィルムには水分が浸透しないか、又は浸透したとしても紙基材に対する浸透よりは遙かに浸透の程度が少ないので、多孔層を形成する基材の凹凸を抑えて染料受容層を高い平滑度で形成することができる。また、基材フィルムに設けられた多孔層と紙基材とを接着層を介して貼り合わせているから、多孔層の塗工液を乾燥させてから紙基材を貼り合わせれば、水分の紙基材に浸透するおそれがなく、紙基材の種類を問わず凹凸の出現を防止して染料受容層の平滑度を高く維持することができる。これにより、画像形成時において濃度ムラやドット抜けのない高品質な画像を得ることができる。
【図面の簡単な説明】
【図１】本発明の熱転写受像シートの一例を示す図。
【図２】本発明の熱転写受像シートの他の例を示す図。
【符号の説明】
１  熱転写受像シート
２  基材フィルム
３  多孔層
４  中間層
５  染料受容層
６  紙基材
７  接着層
８  樹脂コート層
【図１】
2004330442.tif 000004
【図２】
2004330442.tif 000005